БЕЗГАЛОГЕНОВЫЕ ОСНОВАННЫЕ НА БЕЗОКСАЗИНЕ ОТВЕРЖДАЕМЫЕ КОМПОЗИЦИИ С ВЫСОКОЙ ТЕМПЕРАТУРОЙ СТЕКЛОВАНИЯ

1. Безгалогеновая отверждаемая композиция, включающая:
(a) бензоксазиновый мономер формулы (I)
,
1
8
3
8
где каждый R независимо друг от друга представляет собой аллил, незамещенный или замещенный фенил, незамещенный или замещенный C-C-алкил, или незамещенный или замещенный C-C-циклоалкил;
(b) по меньшей мере одну эпоксидную смолу;
(c) катализатор, содержащий фенольное соединение;
(d) добавку, повышающую ударную прочность, формулы (II)
,
где m равно 1 или 2;
n равно 2-6;
0
R представляет собой n-валентный радикал эластомерного форполимера после удаления концевой изоцианатной, амино или гидроксильной группы, где эластомерный форполимер растворим или диспергируем в эпоксидной смоле;
3
3
X и Y, независимо друг от друга, представляют собой -O- или -NR-, где по меньшей мере один X или Y представляет собой -NR-;
2
R представляет собой m+1-валентный радикал полифенола или аминофенола после удаления фенольной гидроксильной группы(пп) и необязательно аминогруппы; и
3
1
6
R представляет собой атом водорода, C-C-алкил или фенол; и
(e) растворитель.
2. Безгалогеновая отверждаемая композиция по п.1, в которой R представляет собой фенил.
3. Безгалогеновая отверждаемая композиция по п.1, в которой фенольное соединение имеет две или более функциональности.
4. Безгалогеновая отверждаемая композиция по п.1, в которой эпоксидная смола представляет собой неглицидиловое соединение.
5. Безгалогеновая отверждаемая композиция по п.1, в которой растворитель выбирают из группы, состоящей из метилэтилкетона, ацетона, N-метил-2-пирролидона, N,N-диметилформамида, пентанола, бутанола, диоксолана, изопропанола, метоксипропанола, метоксипрепанол ацетата, диметилформамида, гликоля, гликоль ацетата, толуола, ксилола и их смесей.
6. Безгалогеновая отверждаемая композиция, включающая:
(a) 10-90 мас.ч. бензоксазинового мономера формулы (I):
,
1
8
3
8
где каждый R, независимо друг от друга, представляет собой аллил, незамещенный или замещенный фенил, незамещенный или замещенный C-C-алкил, или незамещенный или замещенный C-C-циклоалкил;
(b) 2-60 мас.ч. по меньшей мере одной эпоксидной смолы;
(c) 0,1-20 мас.ч. катализатора, содержащего фенольное соединение;
(d) 0,1-40 мас.ч. добавки, повышающей ударную прочность; и
(e) 1-50 мас.ч. растворителя,
на 100 мас.ч. безгалогеновой отверждаемой композиции, где безгалогеновая отверждаемая композиция, после отверждения, имеет температуру стеклования более чем 160°C.
7. Безгалогеновая отверждаемая композиция по п.6, в которой температура стеклования более чем 200°C.
8. Безгалогеновая отверждаемая композиция по п.6, в которой температура стеклования более чем 230°C.
9. Способ получения безгалогеновой отверждаемой композиции, включающий совместное смешение:
(a) бензоксазинового мономера формулы (I)
,
1
8
3
8
где каждый R, независимо друг от друга, представляет собой аллил, незамещенный или замещенный фенил, незамещенный или замещенный C-C-алкил, или незамещенный или замещенный C-C-циклоалкил;
(b) по меньшей мере одной эпоксидной смолы;
(c) катализатора, содержащего фенольное соединение;
(d) добавки, повышающей ударную прочность; и
(e) растворителя,
с получением безгалогеновой отверждаемой композиции.
10. Безгалогеновая отверждаемая композиция, полученная согласно способу по п.9.
11. Способ получения композитного изделия, включающий нанесение безгалогеновой отверждаемой композиции по п.1 на по меньшей мере один субстрат и нагревание субстрата и безгалогеновой отверждаемой композиции при температуре отверждения более чем 150°C с получением композитного изделия.
12. Способ по п.11, в котором субстрат представляет собой графит.